【事件の表示】
　特許第３３７５３２５号「カラー液晶ディスプレー装置」の請求項１ないし７に係る特許に対する特許異議の申立てについて、次のとおり決定する。
【結　論】
　訂正を認める。
　特許第３３７５３２５号の請求項１ないし６に係る特許を維持する。
【理　由】
１．手続の経緯
　本件特許第３３７５３２５号の請求項１乃至７に係る発明についての出願は、平成１２年８月２５日に特許出願され、平成１４年１１月２９日にそれらの発明について特許の設定登録がなされ、その後、それらの特許について、三菱化学株式会社、苗村正、葛城範子及び久保田和夫より特許異議申立てがなされ、これを受けて平成１６年３月１６日付けで取消理由通知がなされ、その指定期間内である平成１６年５月２５日に訂正請求書が提出されたが、この訂正請求はその後取り下げられ、さらに、平成１６年７月９日付けで取消理由通知がなされ、その指定期間内である平成１６年９月２１日に訂正請求書が提出されたものである。
　
２．訂正の適否
（１）訂正の内容
訂正事項ａ
　特許請求の範囲の請求項１中の「０．５重量％から７重量％まで」を「０．５重量％を超え４．７重量％まで」と訂正する。
訂正事項ｂ
　特許請求の範囲の請求項１中の「表示色系」を「表色系」と訂正する。
訂正事項ｃ
　特許請求の範囲の請求項１中の「満たす」を「満たし、前記少なくとも１つの青色フィルタセグメントを透過した前記バックライトのＸＹＺ表色系における色度座標のｘ値がＥＢＵ規格の０．１５であり、ｙ値がＥＢＵ規格の０．０６である」と訂正する。
訂正事項ｄ
　特許請求の範囲の請求項５を削除する。
訂正事項ｅ
　特許請求の範囲の元の請求項６および請求項７の番号を繰り上げるとともに、元の請求項６中の「請求項１ないし５」を「請求項１ないし４」と訂正するとともに、元の請求項７中の「請求項１ないし６」を「請求項１ないし５」と訂正する。
訂正事項ｆ
　明細書第００１７段落中の「０．５重量％から７重量％まで」を「０．５重量％を超え４．７重量％まで」と訂正し、「表示色系」を「表色系」と訂正し、「満たす」を「満たし、前記少なくとも１つの青色フィルタセグメントを透過した前記バックライトのＸＹＺ表色系における色度座標のｘ値がＥＢＵ規格の０．１５であり、ｙ値がＥＢＵ規格の０．０６である」と訂正する。
訂正事項ｇ
　明細書第００２１段落を削除する。
訂正事項ｈ
　明細書第００３１段落中の「０．５〜７重量％、好ましくは３〜７重量％である。ジオキサジンバイオレット顔料の含有量が０．５重量％未満では、得られる着色組成物を用いて、ＥＢＵ規格の色特性を具備し、膜厚が２．５μｍ以下の青色フィルタセグメントを形成することが困難である。一方、ジオキサジンバイオレット顔料の含有量が７重量％を越えると、得られる着色組成物を用いて形成される青色フィルタの色度座標のｘ値が、ＥＢＵ規格の０．１５を越えて規格から外れてしまう。好ましくは、青色着色料中のジオキサジンバイオレット顔料の含有量は６重量％を超えない。」を「０．５重量％を超え４．７重量％まで、好ましくは３〜４．７重量％である。ジオキサジンバイオレット顔料の含有量が０．５重量％以下では、得られる着色組成物を用いて、ＥＢＵ規格の色特性を具備し、膜厚が２．５μｍ以下の青色フィルタセグメントを形成することが困難である。一方、ジオキサジンバイオレット顔料の含有量が４．７重量％を越えると、得られる着色組成物を用いて形成される青色フィルタの色度座標のｘ値が、ＥＢＵ規格の０．１５を越えて規格から外れてしまうおそれがある。」と訂正する。
訂正事項ｉ
　明細書第００５９段落中の「表示色系」を「表色系」と訂正する。
訂正事項ｊ
　明細書第００９９段落の表１中の「実施例２」を「参考例１」と訂正し、「実施例３」を「実施例２」と訂正し、「実施例４」を「参考例２」と訂正する。
訂正事項ｋ
　明細書第００９９段落の表１の「ＥＢＵ規格」の行で、「赤」についてのｘの値「０．６４０」を「０．６４」と訂正し、「赤」についてのｙの値「０．３３０」を「０．３３」と訂正する。
訂正事項ｌ
　明細書第００９９段落の表１の「ＥＢＵ規格」の行で、「緑」についてのｘの値「０．２９０」を「０．２９」と訂正し、「緑」についてのｙの値「０．６００」を「０．６０」と訂正する。
訂正事項ｍ
　明細書第００９９段落の表１の「ＥＢＵ規格」の行で、「青」についてのｘの値「０．１５０」を「０．１５」と訂正し、「青」についてのｙの値「０．０６０」を「０．０６」と訂正する。
　
（２）訂正の適否、新規事項の有無及び拡張・変更の存否
（ア）上記訂正事項ａについては、元の請求項１中の「０．５重量％から７重量％まで」を減縮して「０．５重量％を超え４．７重量％まで」と訂正しようとするものである。
　従って、この訂正は、特許法第１２０条の４第２項ただし書き第１号に該当する特許請求の範囲の減縮を目的とするものである。
　また、上記訂正事項ａは、願書に添付した明細書に記載した事項の範囲内の訂正であり、実質上特許請求の範囲を拡張し又は変更するものでもない。
　従って、上記訂正事項ａは特許法第１２０条の４第３項で準用する第１２６条第２項から第４項の規定に適合するものである。
（イ）上記訂正事項ｂおよびｉについては、特許請求の範囲の請求項１および明細書第００５９段落中にそれぞれある「表示色系」を誤記の訂正を目的としてそれぞれ「表色系」と訂正しようとするものである。
　明細書の第００１４段落には、「そこで、本発明の目的は、現行の材料では実現困難な、１〜２．５μｍの膜厚でＥＢＵ規格の青についての色度座標値ｘおよびｙを満足し得る青色フィルタセグメントを含むカラーフィルタと特定のバックライトユニットを組み合わせたカラー液晶ディスプレー装置を提供することにある。」とあり、第００１５段落には、「本発明者らは、上記目的を達成するために鋭意検討を重ねた結果、銅フタロシアニン顔料とジオキサジンバイオレット顔料とを特定の比率で含有する青着色組成物が、膜厚が２．５μｍ以下であってもＥＢＵ規格の青色特性を満足し得る青色フィルタを生成し得ることを見いだした。本発明は、この知見に基づく。」とあり、第００１６段落には、「また、本発明者らは、本発明の青色フィルタを含むカラーフィルタと、三波長域発光型蛍光ランプを光源とする特定の光強度分布を有するバックライトを発するバックライトユニットとを組み合わせることにより、ＥＢＵ規格の色特性を具備するカラー液晶ディスプレーが得られることを見いだした。」とあり、さらに第０１００段落には「以上述べたように、本発明により、ＥＢＵ規格の色特性を具備し、膜厚が２．５μｍ以下の青のカラーフィルタが形成できるようになり、その結果色度特性においてＥＢＵ規格を満足させるカラー液晶ディスプレーが提供される。」とあるところ、
　明細書の第０００９段落〜第００１０段落には、「一方、ＥＢＵ規格の受像三原色は下記のように定められている。
　　　赤：　ｘ＝０．６４；ｙ＝０．３３
　　　緑：　ｘ＝０．２９；ｙ＝０．６０
　　　青：　ｘ＝０．１５；ｙ＝０．０６
　なお、ｘ＝Ｘ／（Ｘ＋Ｙ＋Ｚ）であり、ｙ＝Ｙ／（Ｘ＋Ｙ＋Ｚ）であり、Ｘ，Ｙ，ＺはＸＹＺ表色系における３刺激値である。」とあり、
　上記「ＸＹＺ表示色系」は、「ＸＹＺ表色系」の誤記であることが明らかである。
　従って、この訂正は、特許法第１２０条の４第２項ただし書き第２号に規定する誤記の訂正に相当するものである。
　すなわち、上記訂正事項ｂおよびｉは、願書に最初に添付した明細書に記載した事項の範囲内の訂正であり、実質上特許請求の範囲を拡張し又は変更するものでもないから、特許法第１２０条の４第３項で準用する第１２６条第２項から第４項の規定に適合するものである。
（ウ）上記訂正事項ｃについては、特許請求の範囲の請求項１中の「満たす」を特許請求の範囲の減縮を目的として「満たし、前記少なくとも１つの青色フィルタセグメントを透過した前記バックライトのＸＹＺ表色系における色度座標のｘ値がＥＢＵ規格の０．１５であり、ｙ値がＥＢＵ規格の０．０６である」と訂正しようとするものである。
　「前記少なくとも１つの青色フィルタセグメントを透過した前記バックライトのＸＹＺ表色系における色度座標のｘ値がＥＢＵ規格の０．１５であり、ｙ値がＥＢＵ規格の０．０６である」は、明細書の第０００９段落〜第００１０段落に「一方、ＥＢＵ規格の受像三原色は下記のように定められている。
　　　赤：　ｘ＝０．６４；ｙ＝０．３３
　　　緑：　ｘ＝０．２９；ｙ＝０．６０
　　　青：　ｘ＝０．１５；ｙ＝０．０６」とあり、第００５２段落に「カラーフィルタとバックライトユニットとを具備するカラー液晶ディスプレーの色特性は、主に、　…　カラーフィルタを通過するバックライトの光の特性により決まり、　…　。また、色特性は、人の視覚特性から（Ｘ，Ｙ，Ｚ）や（Ｌ* ，ａ* ，ｂ *）などの座標で表すことができ、カラーテレビや液晶ディスプレーなどの分野では、色度を（ｘ，ｙ）で表すことが多く、標準色となるＮＴＳＣやＥＢＵにおける三原色も（ｘ，ｙ）で表現されている。」とあるように、明細書に記載されていたものである。
　従って、この訂正は、特許法第１２０条の４第２項ただし書き第１号に該当する特許請求の範囲の減縮を目的とするものである。
　また、上記訂正事項ｃは、願書に添付した明細書に記載した事項の範囲内の訂正であり、実質上特許請求の範囲を拡張し又は変更するものでもない。
　従って、上記訂正事項ｃは特許法第１２０条の４第３項で準用する第１２６条第２項から第４項の規定に適合するものである。
（エ）上記訂正事項ｄについては、上記訂正事項ａに示す通りに請求項１を減縮したことに合わせて請求項５を削除しようとするものであり、この訂正は、特許法第１２０条の４第２項ただし書き第１号に該当する特許請求の範囲の減縮を目的とするものである。
　また、上記訂正事項ｄは、願書に添付した明細書に記載した事項の範囲内の訂正であり、実質上特許請求の範囲を拡張し又は変更するものでもない。
　従って、上記訂正事項ｄは特許法第１２０条の４第３項で準用する第１２６条第２項から第４項の規定に適合するものである。
（オ）上記訂正事項ｅについては、請求項５の削除に伴い元の請求項６および請求項７の番号を繰り上げるとともに、引用従属請求項の番号を訂正しようとするものであって、この訂正は、特許法第１２０条の４第２項ただし書き第３号に規定する不明りょうな記載の釈明に相当するものである。
　すなわち、上記訂正事項ｅは、願書に最初に添付した明細書に記載した事項の範囲内の訂正であり、実質上特許請求の範囲を拡張し又は変更するものでもないから、特許法第１２０条の４第３項で準用する第１２６条第２項から第４項の規定に適合するものである。
（カ）上記訂正事項ｆについては、上記訂正事項ａ、ｂおよびｃに合わせて明細書第００１７段落の記載を訂正しようとするものであって、この訂正は、特許法第１２０条の４第２項ただし書き第３号に規定する不明りょうな記載の釈明に相当するものである。
　すなわち、上記訂正事項ｆは、願書に最初に添付した明細書に記載した事項の範囲内の訂正であり、実質上特許請求の範囲を拡張し又は変更するものでもないから、特許法第１２０条の４第３項で準用する第１２６条第２項から第４項の規定に適合するものである。
（キ）上記訂正事項ｇについては、上記訂正事項ａに合わせて明細書第００２１段落の記載を削除しようとするものであって、この訂正は、特許法第１２０条の４第２項ただし書き第３号に規定する不明りょうな記載の釈明に相当するものである。
　すなわち、上記訂正事項ｇは、願書に最初に添付した明細書に記載した事項の範囲内の訂正であり、実質上特許請求の範囲を拡張し又は変更するものでもないから、特許法第１２０条の４第３項で準用する第１２６条第２項から第４項の規定に適合するものである。
（ク）上記訂正事項ｈについては、上記訂正事項ａに合わせて明細書第００３１段落の記載を訂正しようとするものであって、この訂正は、特許法第１２０条の４第２項ただし書き第３号に規定する不明りょうな記載の釈明に相当するものである。
　すなわち、上記訂正事項ｈは、願書に最初に添付した明細書に記載した事項の範囲内の訂正であり、実質上特許請求の範囲を拡張し又は変更するものでもないから、特許法第１２０条の４第３項で準用する第１２６条第２項から第４項の規定に適合するものである。
（ケ）上記訂正事項ｊについては、上記訂正事項ａおよびｃに合わせて明細書第００９９段落中表１の記載を訂正しようとするものであって、この訂正は、特許法第１２０条の４第２項ただし書き第３号に規定する不明りょうな記載の釈明に相当するものである。
　すなわち、上記訂正事項ｊは、願書に最初に添付した明細書に記載した事項の範囲内の訂正であり、実質上特許請求の範囲を拡張し又は変更するものでもないから、特許法第１２０条の４第３項で準用する第１２６条第２項から第４項の規定に適合するものである。
（コ）上記訂正事項ｋ〜ｍについては、誤記の訂正を目的として、明細書第００９９段落の表１において、それぞれ「ＥＢＵ規格」の行で、「赤」についてのｘの値「０．６４０」を「０．６４」と訂正し、「赤」についてのｙの値「０．３３０」を「０．３３」と訂正し、「緑」についてのｘの値「０．２９０」を「０．２９」と訂正し、「緑」についてのｙの値「０．６００」を「０．６０」と訂正し、「青」についてのｘの値「０．１５０」を「０．１５」と訂正し、「青」についてのｙの値「０．０６０」を「０．０６」と訂正しようとするものである。
　従って、この訂正は、特許法第１２０条の４第２項ただし書き第２号に規定する誤記の訂正に相当するものである。
　すなわち、上記訂正事項ｋ〜ｍは、願書に最初に添付した明細書に記載した事項の範囲内の訂正であり、実質上特許請求の範囲を拡張し又は変更するものでもないから、特許法第１２０条の４第３項で準用する第１２６条第２項から第４項の規定に適合するものである。
　
（３）むすび
　したがって、上記訂正は、特許法第１２０条の４第２項及び第３項で準用する第１２６条第２項及び第３項に適合するので、当該訂正を認める。
　
３．特許異議申立についての判断
（１）本件発明
　上記２．で示したように上記訂正は認められるから、本件特許の請求項１乃至６に係る発明（以下、「本件発明１」乃至「本件発明６」という。）は、訂正明細書の特許請求の範囲の請求項１に記載された次のとおりのものである。
「【請求項１】　（Ａ）１μｍから２．５μｍまでの厚さを有し、少なくとも１つの赤色フィルタセグメント、少なくとも１つの緑色フィルタセグメントおよび少なくとも１つの青色フィルタセグメントを備え、該少なくとも１つの青色セグメントは、透明樹脂、その前駆体またはそれらの混合物からなる着色料担体と、該着色料担体に分散された銅フタロシアニン顔料およびジオキサジンバイオレット顔料からなる青色着色料を含み、かつ該ジオキサジンバイオレット顔料の含有量が、該青色着色料の全量を基準として０．５重量％を超え４．７重量％までである青色着色組成物から形成されたカラーフィルタと、（Ｂ）三波長域発光型蛍光ランプを光源として有するバックライトユニットを備え、該バックライトユニットから出射されるバックライトの光強度の波長に対する分布Ｉ（λ）が以下の条件：
　　　　　０．３５≦α≦０．５
（ここで、αは、式：　【数１】
 
（λ：波長； （λ）、 （λ）、 （λ）：ＸＹＺ表色系の等色関数）
で表される。）を満たし、前記少なくとも１つの青色フィルタセグメントを透過した前記バックライトのＸＹＺ表色系における色度座標のｘ値がＥＢＵ規格の０．１５であり、ｙ値がＥＢＵ規格の０．０６であることを特徴とするカラー液晶ディスプレー装置。
【請求項２】　該ジオキサジンバイオレット顔料が、C.I. Pigment Violet23であることを特徴とする請求項１に記載のカラー液晶ディスプレー装置。
【請求項３】　該銅フタロシアニン顔料の８０重量％以上が、C.I. PigmentBlue 15:6により構成されることを特徴とする請求項１または２に記載のカラー液晶ディスプレー装置。
【請求項４】　カラーフィルタが１μｍから２．０μｍまでの厚さを有することを特徴とする請求項１ないし３のいずれか１項に記載のカラー液晶ディスプレー装置。
【請求項５】　該青色フィルタセグメントが、着色料担体により提供される樹脂質バインダーと、１０重量％から４０重量％までの青色着色料を含有することを特徴とする請求項１ないし４のいずれか１項に記載のカラー液晶ディスプレー装置。
【請求項６】　該蛍光ランプが、Ｓｒ5 （ＰＯ4 ）3 Ｃｌ：Ｅｕ、（ＳｒＣａＢａ）5 （ＰＯ4 ）3 Ｃｌ：Ｅｕ、およびＢａＭｇ2 Ａｌ16Ｏ27：Ｅｕからなる群の中から選ばれた少なくとも１種の青発光蛍光体を２０から５５重量％までの範囲内で、ＬａＰＯ4 ：Ｃｅ，Ｔｂおよび（ＣｅＴｂ）ＭｇＡｌ14Ｏ19からなる群の中から選ばれた少なくとも１種の緑発光蛍光体を２０から５５重量％までの範囲内で、Ｙ2 Ｏ3 ：Ｅｕからなる赤発光蛍光体を２０から４５重量％までの範囲内で配合した蛍光体層を有する請求項１ないし５のいずれか１項に記載のカラー液晶ディスプレー装置。」
　
（２）平成１６年３月１６日付け取消理由通知の概要
［理由Ａ］特許法第３６条第４項および同条第６項第２号違反について
（ア）異議申立人苗村正が提出した特許異議申立書に記載される理由により、本件特許明細書には記載不備があるから、本件は特許法第３６条第４項および同条第６項第２号の規定に違反する。
（イ）異議申立人久保田和夫が提出した特許異議申立書に記載される理由により、本件特許明細書には記載不備があるから、本件は特許法第３６条第４項および同条第６項第２号の規定に違反する。
　
［理由Ｂ］特許法第２９条第２項違反について
刊行物１；特開平１１−３８６１３号公報（異議申立人三菱化学株式会社が提出した甲第１号証、異議申立人苗村正が提出した甲第２号証）
刊行物２；「月刊　ディスプレイ」１９９６，Ｖｏｌ．２，Ｎｏ．５，（株）テクノタイムズ社、平成８年５月１日発行、１９〜２７頁（異議申立人三菱化学株式会社が提出した甲第２号証）
刊行物３；特開平８−１６２０７０号公報（異議申立人三菱化学株式会社が提出した甲第３号証）
刊行物４；特開平１０−２４６８８４号公報（異議申立人苗村正が提出した甲第１号証）
刊行物５；特開平９−９７０１７号公報（同甲第３号証）
刊行物６；特開平１１−１４２６４０号公報（異議申立人葛城範子が提出した甲第１号証）
刊行物７；「月刊　ディスプレイ」１９９７，Ｖｏｌ．３，Ｎｏ．２，（株）テクノタイムズ社、平成９年２月１日発行、５３〜６０頁（同甲第２号証）
刊行物８；特開平９−１３９１９０号公報（同甲第３号証）
刊行物９；日本色彩学会編「新編色彩科学ハンドブック」財団法人東京大学出版会、１９８９年１１月２５日　６刷（第２回改訂）発行、６８頁、９２，９３頁、１４５２，１４５３頁、１４５６頁（異議申立人三菱化学株式会社が提出した甲第４号証）
刊行物１０；ＪＩＳ　Ｚ８７０１−１９８２（異議申立人苗村正が提出した甲第５号証の１）
刊行物１１；日本色彩学会編「新編色彩科学ハンドブック（第２版）」財団法人東京大学出版会、１９９８年６月１０日初版発行、１７〜４７頁、６３頁（同甲第５号証の２）
刊行物１２；ＪＩＳ　Ｚ８７２５−１９８７（同甲第５号証の３）
刊行物１３；大田登著「色再現工学の基礎」（株）コロナ社、１９９７年９月１０日　初版第１刷発行、８〜２３頁（同甲第５号証の４）
刊行物１４；ＪＩＳ　Ｚ８７２４−１９８３（異議申立人葛城範子が提出した参考資料１）
（ア）異議申立人三菱化学株式会社が提出した特許異議申立書に記載される理由により、本件請求項１乃至７に係る発明（以下、「本件発明１乃至７」という。）は、刊行物９に記載の発明を基に刊行物１乃至３に記載された各発明に基いて当業者が容易になし得た発明である。
（イ）異議申立人苗村正が提出した特許異議申立書に記載される理由により、本件発明１乃至６は、刊行物１０乃至１３に記載の発明を基に刊行物１及び４に記載された各発明に基いて当業者が容易になし得た発明であり、また、本件発明７は、刊行物１０乃至１３に記載の発明を基に刊行物１及び４乃至５に記載された各発明に基いて当業者が容易になし得た発明である。
　また、刊行物５には色温度６４００Ｋの記載があるから、本件発明１乃至６は、刊行物１０乃至１３に記載の発明を基に刊行物１及び４乃至５に記載された各発明に基いて当業者が容易になし得た発明である。
（ウ）異議申立人葛城範子が提出した特許異議申立書に記載される理由により、本件発明１乃至６は、刊行物１４に記載の発明を基に刊行物６及び７に記載された各発明に基いて当業者が容易になし得た発明であり、また、本件発明７は、刊行物１４に記載の発明を基に刊行物６乃至８に記載された各発明に基いて当業者が容易になし得た発明である。
（エ）本件発明１乃至７は、刊行物９乃至１４に記載の発明を基に刊行物１乃至８に記載された各発明に基いて当業者が容易になし得た発明である。
　
（３）当審の判断
［理由Ａ］
（ア）異議申立人苗村正は、本件請求項１〜７には、導光板や拡散板を含むバックライトユニットは何ら規定されておらず、また、発明の詳細な説明にも記載がないから、特許を受けようとする発明が明確ではなく、さらに、本件特許が当業者がその実施をできる程度に明確かつ十分に記載されていない旨主張する。しかしながら、本件特許明細書の段落［００６６］及び明細書に添付の図２の記載からみて、バックライトユニットは、光源のほかに導光板または拡散板を備えるものであることが実質的に開示されているから、上記異議申立人の主張は理由がない。
（イ）異議申立人久保田和夫は、本件特許の請求項１に記載されたＸＹＺ表示色系の等色関数がいかなるものか記載されておらず、また、その波長の積分範囲の根拠が不明であるから、本件特許明細書には不備がある旨主張するが、上記訂正により前記不備は解消された。
　
［理由Ｂ］
　本件発明１に係るカラー液晶ディスプレー装置は、「ジオキサジンバイオレット顔料の含有量が、該青色着色料の全量を基準として０．５重量％を超え４．７重量％までである青色着色組成物から形成されたカラーフィルタ」であって、「少なくとも１つの青色フィルタセグメントを透過した前記バックライトのＸＹＺ表色系における色度座標のｘ値がＥＢＵ規格の０．１５であり、ｙ値がＥＢＵ規格の０．０６である」ことを特徴とするものであるが、刊行物１乃至１４には、本件発明１が特徴とする上記構成について、開示されていないばかりか、それを示唆する記載もない。そして、本件発明１は、この構成により、ＥＢＵ（European Broadcasting Union）規格の色特性を具備し、膜厚が２．５μｍ以下の青のカラーフィルタが形成できるという顕著な効果を奏するものである。
　したがって、本件発明１は、刊行物１乃至１４に記載の発明に基づいて、あるいは、それらを組み合わせて容易に発明することができたものとすることはできない。
　また、本件発明２乃至６は、いずれも本件発明１を引用するものであるが、上記のとおり、本件発明１が刊行物１乃至１４に基づいて、あるいは、それらを組み合わせて容易に発明することができたものとすることはできないから、本件発明２乃至６も、同様に、刊行物１乃至１４に記載の発明に基づいて、あるいは、それらを組み合わせて、容易に発明することができたものとすることはできない。
　
４．まとめ
　以上のとおりであるから、特許異議申立の理由及び証拠によっては、請求項１乃至６に係る発明についての特許を取り消すことはできない。
　また他に請求項１乃至６に係る発明についての特許を取り消すべき理由を発見しない。
　よって、結論のとおり決定する。
【異議決定日】
平成１６年１１月２４日（２００４．１１．２４）
【訂正の要旨】
審決（決定）の【理由】欄参照。
（５４）【発明の名称】
カラー液晶ディスプレー装置
（５７）【特許請求の範囲】
　【請求項１】　（Ａ）１μｍから２．５μｍまでの厚さを有し、少なくとも１つの赤色フィルタセグメント、少なくとも１つの緑色フィルタセグメントおよび少なくとも１つの青色フィルタセグメントを備え、該少なくとも１つの青色セグメントは、透明樹脂、その前駆体またはそれらの混合物からなる着色料担体と、該着色料担体に分散された銅フタロシアニン顔料およびジオキサジンバイオレット顔料からなる青色着色料を含み、かつ該ジオキサジンバイオレット顔料の含有量が、該青色着色料の全量を基準として０．５重量％
を超え４．７
　　０．３５≦α≦０．５
（ここで、αは、式：
　【数１】
で表される。）を
満たし、前記少なくとも１つの青色フィルタセグメントを透過した前記バックライトのＸＹＺ表色系における色度座標のｘ値がＥＢＵ規格の０．１５であり、ｙ値がＥＢＵ規格の０．０６である
　【請求項２】　該ジオキサジンバイオレット顔料が、Ｃ．Ｉ．Ｐｉｇｍｅｎｔ　Ｖｉｏｌｅｔ２３であることを特徴とする請求項１に記載のカラー液晶ディスプレー装置。
　【請求項３】　該銅フタロシアニン顔料の８０重量％以上が、Ｃ．Ｉ．ＰｉｇｍｅｎｔＢｌｕｅ１５：６により構成されることを特徴とする請求項１または２に記載のカラー液晶ディスプレー装置。
　【請求項４】　カラーフィルタが１μｍから２．０μｍまでの厚さを有することを特徴とする請求項１ないし３のいずれか１項に記載のカラー液晶ディスプレー装置。
　【請求項５】　
該青色フィルタセグメントが、着色料担体により提供される樹脂質バインダーと、１０重量％から４０重量％までの青色着色料を含有することを特徴とする請求項１ないし４のいずれか１項に記載のカラー液晶ディスプレー装置。
　【請求項６】　
該蛍光ランプが、Ｓｒ５（ＰＯ４）３Ｃｌ：Ｅｕ、（ＳｒＣａＢａ）５（ＰＯ４）３Ｃｌ：Ｅｕ、およびＢａＭｇ２Ａｌ１６Ｏ２７：Ｅｕからなる群の中から選ばれた少なくとも１種の青発光蛍光体を２０から５５重量％までの範囲内で、ＬａＰＯ４：Ｃｅ，Ｔｂおよび（ＣｅＴｂ）ＭｇＡｌ１４Ｏ１９からなる群の中から選ばれた少なくとも１種の緑発光蛍光体を２０から５５重量％までの範囲内で、Ｙ２Ｏ３：Ｅｕからなる赤発光蛍光体を２０から４５重量％までの範囲内で配合した蛍光体層を有する請求項１ないし５のいずれか１項に記載のカラー液晶ディスプレー装置。
【発明の詳細な説明】
　【０００１】
　【発明の属する技術分野】
　本発明は、カラーフィルタと特定のバックライトユニットを組み合わせてなる液晶ディスプレー装置に関する。
　【０００２】
　【従来の技術】
　基本的に、カラー液晶ディスプレー装置は、第１の透明電極層が形成された第１の透明基板と第２の透明電極層が形成された第２の透明基板との間に封入された液晶層を備える。カラーフィルタ層は、通常、第２の透明基板と第２の透明電極との間に形成される。第１および第２の透明基板の外側には、それぞれ、第１および第２の偏光板が設けられている。第１の偏光板の外側にはバックライト光源を含むバックライトユニットが設置されている。
　【０００３】
　このような液晶ディスプレー装置において、第１および第２の電極層間に印加する電圧を画素毎に調整することにより、第１の偏光板を通過したバックライトユニットからの光の偏光度合いを制御して、第２の偏光板を通過する光量をコントロールすることにより表示が行われる。
　【０００４】
　従って、バックライトの発光スペクトルとカラーフィルタの分光特性が、カラー液晶ディスプレーの色特性を決定する重要な因子となっている。
　【０００５】
　従来、カラーフィルタとしては、耐熱性、耐光性等の諸耐性にすぐれた顔料分散型カラーフィルタが用いられている。また、バックライトユニットとしては、演色性にすぐれた三波長域発光型蛍光ランプ（以後「三波長ランプ」ということがある）を光源とするバックライトユニットが広く用いられている。これらの顔料分散型カラーフィルタおよび高演色性バックライトの出現により、カラー液晶ディスプレー装置は、液晶カラーテレビやカーナビゲーション用の表示装置として、また液晶ディスプレー一体型のノートパソコンとして大きな市場を形成するに至っている。更に、近年、省エネ、省スペースという特長を活かした、デスクトップパソコン用のモニターとしても普及し始めており、従来のＣＲＴモニターに代わるディスプレーとして注目されている。
　【０００６】
　しかし、現状ではＣＲＴの表示性能は液晶ディスプレーより高く、特にＣＲＴの表示色の欧州規格であるＥＢＵ（Ｅｕｒｏｐｅａｎ　Ｂｒｏａｄｃａｓｔｉｎｇ　Ｕｎｉｏｎ）規格を満足する液晶ディスプレーがまだ出現しておらず、この規格達成がテレビジョンの分野あるいはマルチメディア用ディスプレーの分野で、液晶ディスプレーが大きく普及する一つの鍵となっている。
　【０００７】
　カラーテレビでは、（１）受像（カラーカメラ）、（２）伝送、（３）受像（受像機）のプロセスを通じて、被写体の形、動き、色相が受像画面上に再現されている。従って、色相も含めた画像信号の伝送方式が規格化されている。この方式の代表的なものはＮＴＳＣ（Ｎａｔｉｏｎａｌ　Ｔｅｌｅｖｉｓｉｏｎ　Ｓｙｓｔｅｍ　Ｃｏｍｍｉｔｔｅｅ）方式であり、アメリカ、カナダ、日本がこの方式でテレビ放送を行っている主要な国である。一方、ヨーロッパでは、ＥＢＵが方式および規格を定めている。
　【０００８】
　カラーテレビの再現色域を決定するのは、受像機の三原色（受像三原色）の色度であり、カラーカメラが持つべき分光特性もこれによって定まる。ＮＴＳＣ方式の受像三原色は、ＸＹＺ表色系における色度座標ｘおよびｙについて、下記のように定められている。
　【０００９】
　赤：　ｘ＝０．６７；ｙ＝０．３３
　緑：　ｘ＝０．２１；ｙ＝０．７１
　青：　ｘ＝０．１４；ｙ＝０．０８
　一方、ＥＢＵ規格の受像三原色は下記のように定められている。
　【００１０】
　赤：　ｘ＝０．６４；ｙ＝０．３３
　緑：　ｘ＝０．２９；ｙ＝０．６０
　青：　ｘ＝０．１５；ｙ＝０．０６
　なお、ｘ＝Ｘ／（Ｘ＋Ｙ＋Ｚ）であり、ｙ＝Ｙ／（Ｘ＋Ｙ＋Ｚ）であり、Ｘ，Ｙ，ＺはＸＹＺ表色系における３刺激値である。
　【００１１】
　【発明が解決しようとする課題】
　しかし、現在実用化されているカラー液晶ディスプレーの色度はＮＴＳＣ方式をベースとしており、上に述べたようにＥＢＵ規格の色度を満足する液晶ディスプレーはまだ実用化されていない。具体的には、赤と緑については、現行の顔料分散型の着色組成物からなるカラーフィルタと三波長ランプからのバックライトとの組合せにより、比較的容易にＥＢＵ規格を達成可能である。しかし、青についてＥＢＵ規格を達成するには、現行の銅フタロシアニン顔料を用いた着色組成物からなる青色カラーフィルタと三波長ランプからのバックライトとの組合せでは青色カラーフィルタの膜厚を相当厚くする必要があり、現行のカラーフィルタの膜厚が一般に１〜２．５μｍであることを考えると、非実用的である。
　【００１２】
　さらに詳しく説明すると、現在一般に用いられている三波長ランプを光源とするバックライトユニットを具備するカラー液晶ディスプレー用に、現行の青色の着色組成物を用いてＥＢＵ規格を満たす青のカラーフィルタを形成しようとするとその膜厚を５〜９μｍとする必要がある。これは以下のような事情から不適切である。
　【００１３】
　すなわち、一般にカラーフィルタの膜厚は、薄すぎると十分な彩度が出ず、厚すぎるとパターン形状が悪くなる。感光性の顔料分散レジストの場合、膜厚が大きいと、光硬化していない部分を溶解除去するために必要な時間が長くなるため、パターンの周辺部の直線性がサイドエッチングにより悪くなる。また、感光性の顔料分散レジスト自体、光吸収が大きく、パターンを形成するための露光の際、光が十分に底部まで達し得ず、膜の底部は未硬化のままとなる。そのために、膜厚の増加とともに未硬化層部分の膜厚も大きくなり、その結果サイドエッチング量が大きくなって、膜断面は逆テーパ形状になりやすくなる。カラーフィルタが逆テーパ状断面を有すると、その上に形成される透明電極が不連続となり、断線が生じ、液晶ディスプレーの表示に障害が起こる。また、第１色のフィルタセグメントまたは第２色のフィルタセグメントが逆テーパ状断面を有すると、次に形成されるカラーフィルタセグメントにムラが生じ易くなる。このサイドエッチングを抑えるために露光時間を短くすると、非露光部の除去が不充分となり、残渣を残し、現像のラチチュード（許容範囲）が狭くなる。かかる事情から、カラーフィルタの膜厚は１．０〜２．５μｍ、好ましくは１．０〜２．０μｍとすべきである。
　【００１４】
　そこで、本発明の目的は、現行の材料では実現困難な、１〜２．５μｍの膜厚でＥＢＵ規格の青についての色度座標値ｘおよびｙを満足し得る青色フィルタセグメントを含むカラーフィルタと特定のバックライトユニットを組み合わせたカラー液晶ディスプレー装置を提供することにある。
　【００１５】
　【課題を解決するための手段】
　本発明者らは、上記目的を達成するために鋭意検討を重ねた結果、銅フタロシアニン顔料とジオキサジンバイオレット顔料とを特定の比率で含有する青着色組成物が、膜厚が２．５μｍ以下であってもＥＢＵ規格の青色特性を満足し得る青色フィルタを生成し得ることを見いだした。本発明は、この知見に基づく。
　【００１６】
　また、本発明者らは、本発明の青色フィルタを含むカラーフィルタと、三波長域発光型蛍光ランプを光源とする特定の光強度分布を有するバックライトを発するバックライトユニットとを組み合わせることにより、ＥＢＵ規格の色特性を具備するカラー液晶ディスプレーが得られることを見いだした。
　【００１７】
　すなわち、本発明によれば、（Ａ）１μｍから２．５μｍまでの厚さを有し、少なくとも１つの赤色フィルタセグメント、少なくとも１つの緑色フィルタセグメントおよび少なくとも１つの青色フィルタセグメントを備え、該少なくとも１つの青色セグメントは、透明樹脂、その前駆体またはそれらの混合物からなる着色料担体と、該着色料担体に分散された銅フタロシアニン顔料およびジオキサジンバイオレット顔料からなる青色着色料を含み、かつ該ジオキサジンバイオレット顔料の含有量が、該青色着色料の全量を基準として
０．５重量％を超え４．７重量％まで
　　０．３５≦α≦０．５
（ここで、αは、式：
　【数２】
で表される。）を
満たし、前記少なくとも１つの青色フィルタセグメントを透過した前記バックライトのＸＹＺ表色系における色度座標のｘ値がＥＢＵ規格の０．１５であり、ｙ値がＥＢＵ規格の０．０６で
　【００１８】
　ジオキサジンバイオレット顔料は、Ｃ．Ｉ．Ｐｉｇｍｅｎｔ　Ｖｉｏｌｅｔ２３であることが好ましい。
　【００１９】
　また、銅フタロシアニン顔料の８０重量％以上が、Ｃ．Ｉ．Ｐｉｇｍｅｎｔ　Ｂｌｕｅ１５：６により構成されることが好ましい。
　【００２０】
　本発明のカラーフィルタは、１μｍから２．０μｍまでの厚さを有することが好ましい。
　【００２１】
　【００２２】
　本発明のカラーフィルタにおける青色フィルタセグメントは、着色料担体により提供される樹脂質バインダーと、１０重量％から４０重量％までの青色着色料を含有することが好ましい。
　【００２３】
　【００２４】
　【００２５】
　【００２６】
　本発明のカラー液晶ディスプレー装置において、蛍光ランプは、Ｓｒ５（ＰＯ４）３Ｃｌ：Ｅｕ、（ＳｒＣａＢａ）５（ＰＯ４）３Ｃｌ：Ｅｕ、およびＢａＭｇ２Ａｌ１６Ｏ２７：Ｅｕからなる群の中から選ばれた少なくとも１種の青発光蛍光体を２０から５５重量％までの範囲内で、ＬａＰＯ４：Ｃｅ，Ｔｂおよび（ＣｅＴｂ）ＭｇＡｌ１４Ｏ１９からなる群の中から選ばれた少なくとも１種の緑発光蛍光体を２０から５５重量％までの範囲内で、Ｙ２Ｏ３：Ｅｕからなる赤発光蛍光体を２０から４５重量％までの範囲内で配合した蛍光体層を有することが好ましい。
　【００２７】
　【発明の実施の形態】
　本発明のカラーフィルタは、少なくとも１つの赤色フィルタセグメント、少なくとも１つの緑色フィルタセグメント、および少なくとも１つの青色フィルタセグメントを含み、１μｍから２．５μｍまでの、好ましくは１μｍから２μｍまでの厚さを有する。
　【００２８】
　青色フィルタセグメントは、透明樹脂、その前駆体またはそれらの混合物からなる群の中から選ばれた着色料担体と、この着色料担体中に分散された青色着色料を含有する青色着色組成物から形成される。青色着色料は、銅フタロシアニン顔料およびジオキサジンバイオレット顔料からなる。着色料担体は、得られる青色フィルタセグメントにおいて樹脂質バインダーを提供する。
　【００２９】
　本発明に使用される銅フタロシアニン顔料には、α型、β型、ε型等の結晶質銅フタロシアニン顔料が含まれる。なかでも、最大透過波長が最も短波長側にあるため、ε型銅フタロシアニン（Ｃ．Ｉ．Ｐｉｇｍｅｎｔ　Ｂｌｕｅ１５：６）が好適に用いられる。特に、使用する銅フタロシアニン顔料の８０重量％以上がＣ．Ｉ．Ｐｉｇｍｅｎｔ　Ｂｌｕｅ１５：６により構成されることが好ましい。Ｃ．Ｉ．Ｐｉｇｍｅｎｔ　Ｂｌｕｅ１５：６の比率が銅フタロシアニン顔料の８０重量％未満の場合には、ｙ値が大きくなり、ＥＢＵ規格のｙ＝０．０６に合わせるのが困難となる傾向となる。
　【００３０】
　銅フタロシアニン顔料とともに本発明の青色着色料を構成するジオキサジンバイオレット顔料は、銅フタロシアニン顔料に少量添加することにより青色カラーフィルタセグメントの膜厚を増加させずにｙ値を小さくする働きをするものであり、Ｃ．Ｉ．Ｐｉｇｍｅｎｔ　Ｖｉｏｌｅｔ２３が好適に用いられる。
　【００３１】
　本発明において、ジオキサジンバイオレット顔料の含有量は、青色着色料（銅フタロシアニン顔料＋ジオキサジンバイオレット顔料）の全量を基準として、
０．５重量％を超え４．７重量％まで、好ましくは３〜４．７重量％である。ジオキサジンバイオレット顔料の含有量が０．５重量％以下では、得られる着色組成物を用いて、ＥＢＵ規格の色特性を具備し、膜厚が２．５μｍ以下の青色フィルタセグメントを形成することが困難である。一方、ジオキサジンバイオレット顔料の含有量が４．７重量％を越えると、得られる着色組成物を用いて形成される青色フィルタの色度座標のｘ値が、ＥＢＵ規格の０．１５を越えて規格から外れてしまうおそれがある。
　【００３２】
　本発明の青色着色料を分散させる着色料担体は、上に述べたように、透明樹脂、その前駆体またはそれらの混合物により構成される。透明樹脂は、可視光領域の４００〜７００ｎｍの全波長領域において透過率が好ましくは８０％以上、より好ましくは９５％以上の樹脂である。透明樹脂には、熱可塑性樹脂、熱硬化性樹脂、および感光性樹脂が含まれ、その前駆体には、放射線照射により硬化して透明樹脂を生成するモノマーもしくはオリゴマーが含まれ、これらを単独または２種以上混合して用いることができる。
　【００３３】
　本発明のカラーフィルタ用着色組成物には、該組成物を紫外線照射により硬化するときには、光開始剤等が添加される。
　【００３４】
　熱可塑性樹脂としては、例えば、ブチラール樹脂、スチレン−マレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、フェノール樹脂、ポリエステル樹脂、アクリル系樹脂、アルキッド樹脂、スチレン樹脂、ポリアミド樹脂、ゴム系樹脂、環化ゴム、セルロース類、ポリブタジエン、ポリイミド樹脂等が挙げられる。また、熱硬化性樹脂としては、例えば、エポキシ樹脂、ベンゾグアナミン樹脂、メラミン樹脂、尿素樹脂等が挙げられる。
　【００３５】
　感光性樹脂としては、水酸基、カルボキシル基、アミノ基等の反応性の置換基を有する線状高分子にイソシアネート基、アルデヒド基、エポキシ基等の反応性置換基を有する（メタ）アクリル化合物やケイヒ酸を反応させて（メタ）アクリロイル基、スチリル基等の光架橋性基を該線状高分子に導入した樹脂が用いられる。また、スチレン−無水マレイン酸共重合物やα−オレフィン−無水マレイン酸共重合物等の酸無水物を含む線状高分子をヒドロキシアルキル（メタ）アクリレート等の水酸基を有する（メタ）アクリル化合物によりハーフエステル化したものも用いられる。
　【００３６】
　モノマーおよびオリゴマーとしては、２−ヒドロキシエチル（メタ）アクリレート、２−ヒドロキシプロピル（メタ）アクリレート、シクロヘキシル（メタ）アクリレート、ポリエチレングリコールジ（メタ）アクリレート、ペンタエリスリトールトリ（メタ）アクリレート、ジペンタエリスリトールヘキサ（メタ）アクリレート、トリシクロデカニル（メタ）アクリレート、メラミン（メタ）アクリレート、エポキシ（メタ）アクリレート等の各種アクリル酸エステルおよびメタクリル酸エステル、（メタ）アクリル酸、スチレン、酢酸ビニル、（メタ）アクリルアミド、Ｎ−ヒドロキシメチル（メタ）アクリルアミド、アクリロニトリル等が挙げられる。
　【００３７】
　光開始剤としては、４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１オン、１−ヒドロキシシクロヘキシルフェニルケトン、２−ベンジル−２−ジメチルアミノ−１−（４−モルフォリノフェニル）−ブタン−１−オン等のアセトフェノン系光開始剤、ベンゾイン、ベンゾインメチルエーテル、ベンゾインエチルエーテル、ベンゾインイソプロピルエーテル、ベンジルジメチルケタール等のベンゾイン系光開始剤、ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド等のベンゾフェノン系光開始剤、チオキサンソン、２−クロルチオキサンソン、２−メチルチオキサンソン、イソプロピルチオキサンソン、２，４−ジイソプロピルチオキサンソン等のチオキサンソン系光開始剤、２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、２，４−トリクロロメチル（４’−メトキシスチリル）−６−トリアジン等のトリアジン系光開始剤およびカルバゾール系光開始剤、イミダゾール系光開始剤等が用いられる。
　【００３８】
　上記光開始剤は、単独あるいは２種以上混合して用いるが、増感剤として、α−アシロキシムエステル、アシルフォスフィンオキサイド、メチルフェニルグリオキシレート、ベンジル、９，１０−フェナンスレンキノン、カンファーキノン、エチルアンスラキノン、４，４’−ジエチルイソフタロフェノン、３，３’，４，４’−テトラ（ｔ−ブチルパーオキシカルボニル）ベンゾフェノン、４，４’−ジエチルアミノベンゾフェノン等の化合物も併用することができる。
　【００３９】
　本発明の青色着色組成物は、銅フタロシアニン顔料とジオキサジンバイオレット顔料とを上記比率で混合したのち、得られた顔料混合物を、必要に応じて上記光開始剤とともに、着色料担体中に既知の方法で微細に分散して製造することができる。また、本発明の青色着色組成物は、銅フタロシアニン顔料とジオキサジンバイオレット顔料とを別々に着色料担体に分散したものを、ジオキサジンバイオレット顔料の含有量が上記比率となるように両者を混合して製造することもできる。
　【００４０】
　本発明の青色着色組成物には、ガラス基板等の透明基板上に乾燥膜厚が１〜２．５μｍとなるように塗布して青色フィルタセグメントを形成することを容易にするために溶剤を含有させることができる。溶剤としては、例えばシクロヘキサノン、エチルセロソルブアセテート、ブチルセロソルブアセテート、１−メトキシ−２−プロピルアセテート、ジエチレングリコールジメチルエーテル、エチルベンゼン、エチレングリコールジエチルエーテル、キシレン、エチルセロソルブ、メチル−ｎ−アミルケトン、プロピレングリコールモノメチルエーテルトルエン、メチルエチルケトン、酢酸エチル、メタノール、エタノール、イソプロピルアルコール、ブタノール、イソブチルケトン、石油系溶剤等が挙げられ、これらを単独にもしくは混合して用いる。
　【００４１】
　本発明の青色着色組成物は、グラビアオフセット用印刷インキ、水無しオフセット用印刷インキ、シルクスクリーン印刷用インキ、溶剤現像型あるいはアルカリ現像型着色レジスト材の形態で調製することができる。青色着色レジスト材は、熱硬化性樹脂、熱可塑性樹脂または感光性樹脂とモノマー、光開始剤を含有する組成物中に本発明の青色着色料を分散させたものである。
　【００４２】
　本発明の青色着色料は、好ましくは、青色フィルタセグメントをフォトリソグラフ法により形成する場合には、青色着色組成物中に１．５〜７重量％の割合で含有され、青色フィルタセグメントを印刷法により形成する場合には、青色着色組成物中に１．５〜４０重量％の割合で含有される。いずれにしろ、青色着色料は、最終青色フィルタセグメント中に好ましくは１０〜４０重量％、より好ましくは２０〜４０重量％の割合で含有され、その残部は、着色料担体により提供される樹脂質バインダーから実質的になる。
　【００４３】
　本発明の青色着色組成物は、遠心分離、焼結フィルタ、メンブレンフィルタ等の手段にて、５μｍ以上の粗大粒子、好ましくは１μｍ以上の粗大粒子、さらに好ましくは０．５μｍ以上の粒子および混入した塵の除去を行うことが好ましい。
　【００４４】
　既述のように、本発明のカラーフィルタは、少なくとも１つの赤色フィルタセグメント、少なくとも１つの緑色フィルタセグメントおよび少なくとも１つの青色フィルタセグメントを含み、ここで、青色フィルタセグメントは本発明の青色着色組成物を用いて形成される。赤色フィルタセグメントおよび緑色フィルタセグメントは通常の赤色の着色組成物および通常の緑色の着色組成物を用いてそれぞれ形成することができる。特に、１〜２．５μｍの膜厚でもＥＢＵ規格を満足する赤色フィルタセグメントを提供し得る赤色組成物は、本発明の青色着色料の代わりに、例えばＣ．Ｉ．Ｐｉｇｍｅｎｔ　Ｒｅｄ２５４とＣ．Ｉ．Ｐｉｇｍｅｎｔ　Ｒｅｄ１７７の混合物を用いて得られる組成物である。赤色顔料としては、Ｃ．Ｉ．Ｐｉｇｍｅｎｔ　Ｒｅｄ７、Ｃ．Ｉ．Ｐｉｇｍｅｎｔ　Ｒｅｄ１４、Ｃ．Ｉ．Ｐｉｇｍｅｎｔ　Ｒｅｄ４１、Ｃ．Ｉ．Ｐｉｇｍｅｎｔ　Ｒｅｄ４８：１、Ｃ．Ｉ．Ｐｉｇｍｅｎｔ　Ｒｅｄ４８：２、Ｃ．Ｉ．Ｐｉｇｍｅｎｔ　Ｒｅｄ４８：３、Ｃ．Ｉ．Ｐｉｇｍｅｎｔ　Ｒｅｄ４８：４、Ｃ．Ｉ．Ｐｉｇｍｅｎｔ　Ｒｅｄ１４６、Ｃ．Ｉ．Ｐｉｇｍｅｎｔ　Ｒｅｄ１７８、Ｃ．Ｉ．Ｐｉｇｍｅｎｔ　Ｒｅｄ１８４、Ｃ．Ｉ．Ｐｉｇｍｅｎｔ　Ｒｅｄ１８５、Ｃ．Ｉ．Ｐｉｇｍｅｎｔ　Ｒｅｄ１８７、Ｃ．Ｉ．Ｐｉｇｍｅｎｔ　Ｒｅｄ２００、Ｃ．Ｉ．Ｐｉｇｍｅｎｔ　Ｒｅｄ２０２、Ｃ．Ｉ．Ｐｉｇｍｅｎｔ　Ｒｅｄ２０８、Ｃ．Ｉ．Ｐｉｇｍｅｎｔ　Ｒｅｄ２１０、Ｃ．Ｉ．Ｐｉｇｍｅｎｔ　Ｒｅｄ２４６、Ｃ．Ｉ．Ｐｉｇｍｅｎｔ　Ｒｅｄ２５５、Ｃ．Ｉ．Ｐｉｇｍｅｎｔ　Ｒｅｄ２６４およびＣ．Ｉ．Ｐｉｇｍｅｎｔ　Ｒｅｄ２７２も使用することができる。また、１〜２．５μｍの膜厚でもＥＢＵ規格を満足する緑色フィルタセグメントを提供し得る緑色組成物は、本発明の青色着色料の代わりに、例えばＣ．Ｉ．Ｐｉｇｍｅｎｔ　Ｇｒｅｅｎ３６とＣ．Ｉ．Ｐｉｇｍｅｎｔ　Ｙｅｌｌｏｗ１５０、Ｃ．Ｉ．Ｐｉｇｍｅｎｔ　Ｙｅｌｌｏｗ１３９またはＣ．Ｉ．Ｐｉｇｍｅｎｔ　Ｙｅｌｌｏｗ１３との混合物を用いて得られる組成物である。
　【００４５】
本発明のカラーフィルタは、印刷法またはフォトリソグラフィー法により、透明基板上に形成することができる。
　【００４６】
　透明基板としては、ガラス板や、ポリカーボネート、ポリメタクリル酸メチル、ポリエチレンテレフタレートなどの樹脂板が用いられる。
　【００４７】
　印刷法による各フィルタセグメントの形成は、上記各種の印刷インキとして調製した着色組成物の印刷と乾燥を繰り返すだけでパターン化ができるため、カラーフィルタの製造法としては、低コストで量産性に優れている。さらに、印刷技術の発展により高い寸法精度および平滑度を有する微細パターンの印刷を行うことができる。
　【００４８】
　印刷を行うためには、印刷の版上にて、あるいはブランケット上にてインキが乾燥、固化しないような組成とすることが好ましい。また、ブランケットの膨潤、溶解等があると、それに伴うパターンの再現性の低下や透明性の低下を招くので印刷インキの溶剤の選択には、種々の注意を要する。さらに、印刷機上でのインキの流動性の制御も重要であり、分散剤や体質顔料によるインキ粘度の調整も行うことができる。
　【００４９】
　フォトリソグラフィー法により各フィルタセグメントを形成する場合は、上記溶剤現像型あるいはアルカリ現像型着色レジスト材として調製した着色組成物を、透明基板上に、スプレーコートやスピンコート、ロールコート等の塗布方法により、乾燥膜厚が１〜２．５μｍとなるように塗布する。必要により乾燥された膜には、この膜と接触あるいは非接触状態で設けられた所定のパターンを有するマスクを通して紫外線露光を行う。その後溶剤あるいはアルカリ現像液に浸漬するかもしくはスプレーなどにより現像液を噴霧して未硬化部を除去してパターン形成をした後、同様の操作を他色について繰り返して、カラーフィルタを製造することができる。さらに、着色レジスト材の重合を促進するため、加熱を施すことも必要に応じ行える。
　【００５０】
　現像に際しては、アルカリ現像液として炭酸ナトリウム、水酸化ナトリウム等の水溶液が使用され、ジメチルベンジルアミン、トリエタノールアミン等の有機アルカリを用いることもできる。また、現像液には、消泡剤や界面活性剤を添加することもできる。
　【００５１】
　なお、紫外線露光感度を上げるために、上記着色レジスト材を塗布乾燥後、水溶性あるいはアルカリ可溶性樹脂、例えばポリビニルアルコールや水溶性アクリル樹脂等を塗布乾燥し酸素阻害を防止する膜を形成した後、紫外線露光を行うこともできる。
　【００５２】
　カラーフィルタとバックライトユニットとを具備するカラー液晶ディスプレーの色特性は、主に、カラーフィルタの透過スペクトルおよびカラーフィルタを通過するバックライトの光の特性により決まり、バックライトのスペクトル強度分布とカラーフィルタの透過スペクトル分布との積により決定される。また、色特性は、人の視覚特性から（Ｘ，Ｙ，Ｚ）や（Ｌ＊，ａ＊，ｂ＊）などの座標で表すことができ、カラーテレビや液晶ディスプレーなどの分野では、色度を（ｘ，ｙ）で表すことが多く、標準色となるＮＴＳＣやＥＢＵにおける三原色も（ｘ，ｙ）で表現されている。
　【００５３】
　光源のエネルギーの波長分布Ｉ（λ）、カラーフィルタの透過スペクトルＴ（λ）、および人の視覚特性を表す等色関数：
　【００５４】
　【数３】
　【００５５】
と、色度（ｘ，ｙ）との関係は次のように表される。
　【００５６】
　【数４】
　（λは、波長）
　【００５７】
　本発明のカラー液晶ディスプレー装置は本発明のカラーフィルタとバックライトユニットとを具備し、バックライトから出射されるバックライトが以下の条件を備えていることが必要である。
　【００５８】
　　０．３５≦α≦０．５
ここで、αは、式：
　【００５９】
　【数５】
　【００６０】
で示される。
　【００６１】
　ＥＢＵ規格の青は色純度が高い、即ち、ｘが所定の値のときに、ｙの値が小さいことが重要であり、等色関数：
　【００６２】
　【数６】
　【００６３】
のカーブと青のカラーフィルタの透過スペクトルの重なりが大きいことが必要となる。ここでαは、バックライトの光のエネルギー分布の形状を表すパラメーターであり、バックライトの可視域でのエネルギーのうちの、
　【００６４】
　【数７】
　【００６５】
との重なり部分の比率に相当するものであり、α値を上記範囲内に設定することにより対応するバックライトはＥＢＵ規格に適正に合致するものとなる。
　【００６６】
　バックライトの光源としては、現在ほとんど三波長ランプが用いられている。三波長ランプの発光スペクトルは、赤、緑、青に発光する蛍光体の種類、配合、コーティング方法によって決定される。カラー液晶ディスプレーでは、三波長ランプをバックライトユニットに組み込んで用いられるが、この際、光源から出た光は導光板や拡散板を通してディスプレーの画面全体に均一な輝度を有する面発光体となる。ただし、この導光板や拡散板を光が通ることにより、散乱等によって、光源のスペクトルの短波長側の強度が一般に低下する。従って、本発明でバックライトに要求される条件とは三波長ランプそのものの発光スペクトルではなく、バックライトユニットから出て液晶ディスプレー装置に入射する光としての発光スペクトルに要求される条件である。
　【００６７】
　α値は、バックライトの発光エネルギーのうちの青に効く成分に相当し、それが大きいほど青に有効な成分の比率が向上する。従って、α値が大きければ大きいほどディスプレーとして青が再現し易くなり、小さければ出にくくなる。α値が０．３５より小さいときは、実質的にＥＢＵ規格に合致する青の色は達成されない。つまり、カラー液晶ディスプレーは赤、緑、青全てがオンの時に、３色の合成（加色混合）で白である必要があり、α値が０．３５より小さい場合には青成分が小さくなるため、白が青の補色である黄色味を帯びてくる。これを補正するには、カラーフィルタの緑と赤の透過率を下げる必要があり、ディスプレーとしては、バックライトの利用効率の低く、暗い画面になってしまう。従って、α値は０．３５以上、好ましくは０．４以上であることが必要である。
　【００６８】
　一方、α値が０．５を越えると、逆に青のカラーフィルタの透過率を下げる必要が生じ、ディスプレーとしては、やはり暗い画面となってしまう。従って、α値は０．５以下、好ましくは、０．４５以下であることが必要である。
　【００６９】
　なお、ディスプレー装置においてカラーフィルタ以外の偏光板等の部材、要素が存在するために、ディスプレーの色度がわずかに変化することがあるが、色度は、本発明の範囲内で修正することができる。
　【００７０】
　バックライトのα値は、光源である三波長ランプに使用する蛍光体の種類と配合割合により上記範囲内に設定することができる。すなわち、青発光蛍光体、緑発光蛍光体および赤発光蛍光体を混合してランプ管内壁に塗布することにより白色発光ランプが得られるが、使用する蛍光体の配合比により発光スペクトルが決定される。青発光蛍光体の量を多くすると、発光光は青みがかり、色温度が上昇し、他方赤発光蛍光体の量を多くすると色温度が低下する。バックライト光源としての三波長ランプの色温度は５０００Ｋ以上、３００００Ｋ以下が好ましい。そのような色温度を提供するためには、青発光蛍光体を２０〜５５重量％の範囲内で、緑発光蛍光体を２０〜５５重量％の範囲内で、赤発光蛍光体を２０〜４５重量％の範囲内で配合することが好ましい。青発光蛍光体としては、Ｓｒ５（ＰＯ４）３Ｃｌ：Ｅｕ、（ＳｒＣａＢａ）５（ＰＯ４）３Ｃｌ：Ｅｕ、および／またはＢａＭｇ２Ａｌ１６Ｏ２７：Ｅｕを用いることが好ましく、緑発光蛍光体としては、ＬａＰＯ４：Ｃｅ，Ｔｂおよび／または（ＣｅＴｂ）ＭｇＡｌ１４Ｏ１９を用いることが好ましく、赤発光蛍光体としてはＹ２Ｏ３：Ｅｕを用いることが好ましい。
　【００７１】
　図１は、本発明のカラーフィルタを適用し得るカラー液晶ディスプレー装置の概略断面図を示す。図１に示す装置１０は、ノート型パソコン用のＴＦＴ駆動型液晶ディスプレー装置の典型例であって、離間対向して配置された一対の透明基板１１および２１を備え、それらの間には、液晶組成物（例えば、ＴＮもしくはＳＴＮ液晶組成物）ＬＣが封入されている。第１の基板１１の内面には、ＴＦＴ（薄膜トランジスタ）アレー１２が形成されており、その上には例えばＩＴＯからなる透明電極層１３が形成されている。透明電極層１３の上には、配向層１４が設けられている。また、透明基板１１の外面には、偏光板１５が形成されている。
　【００７２】
　他方、第２の透明基板２１の内面には、本発明のカラーフィルタ２２が形成されている。カラーフィルタ２２を構成する各赤、緑、青のフィルタセグメントは、ブラックマトリックス（図示せず）により分離されている。カラーフィルタ２２を覆って例えばＩＴＯからなる透明電極層２３が形成され、透明電極層２３を覆って配向層２４が設けられている。また、透明基板２１の外面には、偏光板２５が形成されている。
　【００７３】
　三波長ランプ３１を備えたバックライトユニット３０は、第１の透明基板１１の外側で偏光板１５と密接して設けられている。
　【００７４】
　図２は、図１のバックライトユニット３０の斜視図である。バックライトユニット３０は、三波長ランプ３１、導光板３３および導光板３３の上面に設けられた拡散板３４を備える。三波長ランプ３１は、導光板３３の一側面３３ａに面して設けられ、その全長にわたって、導光板３３の側面３３ａに対応する部分を除きランプリフレクタ３２により囲まれている。また、導光板３３は、側面３３ａを除く他の３つの側面および底面が反射板３５により覆われている。三波長ランプ３１からの光は、ランプリフレクタ３２により導光板３３に導かれ、拡散板３４を経て面状光となって偏光板１５から液晶層ＬＣへと入射する。反射板３５は、導光板３３へ入射した光を効率よく拡散板３４に指向させる。
　【００７５】
　次に、実施例により、本発明を説明する。なお、実施例中、「部」は、「重量部」を意味する。
　【００７６】
　まず、実施例および比較例に用いたバックライトユニット、顔料分散体、着色レジスト材について説明する。
　【００７７】
　＜バックライトユニット１＞
　赤色蛍光体としてＹ２Ｏ３：Ｅｕを３１．２重量％、緑色蛍光体としてＬａＰＯ４：Ｃｅ，Ｔｂを５７．０重量％、青色蛍光体として（ＳｒＣａＢａ）５（ＰＯ４）３Ｃｌ：Ｅｕを１１．８重量％の割合で混合機を用いて混合した。混合された蛍光体をニトロセルロースを溶解した酢酸ブチル中に投入し、よく混合してサスペンジョンを作った。これを管径３２ｍｍのガラス管内壁に塗布し、蛍光体を乾燥させた後、５００℃で焼成し、４０ワットの直管型蛍光ランプを作製した。この蛍光ランプを用いてバックライトユニット１を作製した。このバックライトユニット１からの発光スペクトルは図３に示す通りであり、α値は０．２７であった。
　【００７８】
　＜バックライトユニット２＞
　赤色蛍光体としてＹ２Ｏ３：Ｅｕを４０重量％、緑色蛍光体としてＬａＰＯ４：Ｃｅ，Ｔｂを２５重量％、青色蛍光体として（ＳｒＣａＢａ）５（ＰＯ４）３Ｃｌ：Ｅｕを３５重量％の割合で混合機を用いて混合した。混合された蛍光体をニトロセルロースを溶解した酢酸ブチル中に投入し、よく混合してサスペンジョンを作った。これを管径３２ｍｍのガラス管内壁に塗布し、蛍光体を乾燥させた後、５００℃で焼成し、４０ワットの直管型蛍光ランプを作製した。この蛍光ランプをバックライトユニット１の蛍光ランプの代わりに組み込んでバックライトユニット２を作製した。このバックライトユニット２からの発光スペクトルは図４に示す通りであり、α値は０．３９であった。
　【００７９】
　＜バックライトユニット３＞
　赤色蛍光体としてＹ２Ｏ３：Ｅｕを２５重量％、緑色蛍光体としてＬａＰＯ４：Ｃｅ，Ｔｂを２５重量％、青色蛍光体としてＳｒ５（ＰＯ４）３Ｃｌ：Ｅｕを５０重量％の割合で混合機を用いて混合した。混合された蛍光体をニトロセルロースを溶解した酢酸ブチル中に投入し、よく混合してサスペンジョンを作った。これを管径３２ｍｍのガラス管内壁に塗布し、蛍光体を乾燥させた後、５００℃で焼成し、４０ワットの直管型蛍光ランプを作製した。この蛍光ランプをバックライトユニット１の蛍光ランプの代わりに組み込んでバックライトユニット３を作製した。このバックライトユニット３からの発光スペクトルは図５に示す通りであり、α値は０．５４であった。
　【００８０】
　次に、銅フタロシアニンおよびジオキサジンバイオレットの分散体の製法を以下に記す。なお、使用したアクリルワニスはモノマー組成がスチレン／メタクリル酸／メタクリル酸メチル／メタクリル酸ブチル＝２０／２０／３０／３０（重量比）で、分子量が約４００００のアクリル樹脂の２０重量％シクロヘキサノン溶液であった。
　【００８１】
　＜銅フタロシアニン顔料分散体＞
　下記組成の混合物を均一に攪拌混合した後、直径１ｍｍのガラスビースを用いて、サンドミルで５時間分散した後、５μｍのフィルタで濾過して銅フタロシアニンの分散体を調製した。
　【００８２】
　ε型銅フタロシアニン（Ｃ．Ｉ．Ｐｉｇｍｅｎｔ　Ｂｌｕｅ１５：６）（東洋インキ製造社製「リオノールブルー　ＥＳ」）
　　　　　　　　　　　　　　　　　　　　　　　　　　　　　　　　６０部
　分散剤（アビシア社製「ソルスパーズ２００００」）　　　　　　　　６部
　アクリルワニス　　　　　　　　　　　　　　　　　　　　　　　２００部
　シクロヘキサノン　　　　　　　　　　　　　　　　　　　　　　１３４部。
　【００８３】
　＜ジオキサジンバイオレット顔料分散体＞
　下記組成の混合物を均一に攪拌混合した後、直径１ｍｍのガラスビースを用いて、サンドミルで５時間分散した後、５μｍのフィルタで濾過してジオキサジンの分散体を調製した。
　【００８４】
　ジオキサジンバイオレット（Ｃ．Ｉ．Ｐｉｇｍｅｎｔ　Ｖｉｏｌｅｔ２３）（東洋インキ製造社製「リオノゲンバイオレット　ＲＬ」）
　　　　　　　　　　　　　　　　　　　　　　　　　　　　　　　　６０部
　分散剤（アビシア社製「ソルスパーズ２００００」）　　　　　　　　６部
　アクリルワニス　　　　　　　　　　　　　　　　　　　　　　　２００部
　シクロヘキサノン　　　　　　　　　　　　　　　　　　　　　　１３４部。
　【００８５】
　次に、これらの分散体を用いて銅フタロシアニンとジオキサジンバイオレットの配合比を変えた下記青色レジスト材を調製した。
　【００８６】
　＜青色レジスト材１＞
　下記組成の混合物を均一に攪拌混合した後、１μｍのフィルタで濾過して、ジオキサジンバイオレットの配合量が青色着色料の２重量％である青色レジスト材１を得た。
　【００８７】
　銅フタロシアニン分散体　　　　　　　　　　　　　　　　　　　１９０部
　ジオキサジンバイオレット分散体　　　　　　　　　　　　　　　　　４部
　トリメチロールプロパントリアクリレート（新中村化学社製「ＮＫエステルＡＴＭＰＴ」）
　　　　　　　　　　　　　　　　　　　　　　　　　　　　　　　　１８部
　光開始剤（チバガイギー社製「イルガキュアー９０７」）　　　　　　４部
　増感剤（保土ヶ谷化学社製「ＥＡＢ−Ｆ」）　　　　　　　　　　　　２部
　シクロヘキサノン　　　　　　　　　　　　　　　　　　　　　　２００部。
　【００８８】
　＜青色レジスト材２＞
　銅フタロシアニン分散体を１８６部、ジオキサジンバイオレット分散体を８部用いた以外は、青色レジスト材１と同様の方法でジオキサジンバイオレットの配合量が青色着色料の４重量％である青色レジスト材２を得た。
　【００８９】
　＜青色レジスト材３＞銅フタロシアニン分散体を１８２部、ジオキサジンバイオレット分散体を１２部用いた以外は、青色レジスト材１と同様の方法でジオキサジンバイオレットの配合量が青色着色料の６重量％である青色レジスト材３を得た。
　【００９０】
　＜青色レジスト材４＞
　銅フタロシアニン分散体を１７８部、ジオキサジンバイオレット分散体を１６部用いた以外は、青色レジスト材１と同様の方法でジオキサジンバイオレットの配合量が青色着色料の８重量％である青色レジスト材４を得た。
　【００９１】
　＜青色レジスト材５＞
　銅フタロシアニン分散体を１９３部、ジオキサジンバイオレット分散体を１部用いた以外は、青色レジスト材１と同様の方法でジオキサジンバイオレットの配合量が青色着色料の０．５重量％である青色レジスト材５を得た。
　【００９２】
　＜青色レジスト材６＞
　銅フタロシアニン分散体を１９４部用い、ジオキサジンバイオレット分散体を用いなかった以外は、青色レジスト材１と同様の方法でジオキサジンバイオレットの配合量が青色着色料の０重量％である青色レジスト材６を得た。
　【００９３】
　緑色レジスト材および赤色レジスト材は、組成がそれぞれ下記組成となるように、青色レジスト材と同様の方法で調製した。
　【００９４】
＜緑色レジスト材＞
　緑色顔料：Ｃ．Ｉ．Ｐｉｇｍｅｎｔ　Ｇｒｅｅｎ３６（東洋インキ製造社製「リオノールグリーン　６ＹＫ」）
　　　　　　　　　　　　　　　　　　　　　　　　　　　　　　　　１１部
　黄色顔料：Ｃ．Ｉ．Ｐｉｇｍｅｎｔ　Ｙｅｌｌｏｗ１５０（バイエル社製「ファンチョンファーストエロー　Ｙ−５６８８」）
　　　　　　　　　　　　　　　　　　　　　　　　　　　　　　　　　８部
　アクリルワニス　　　　　　　　　　　　　　　　　　　　　　　１０２部
　トリメチロールプロパントリアクリレート（新中村化学社製「ＮＫエステルＡＴＭＰＴ」）
　　　　　　　　　　　　　　　　　　　　　　　　　　　　　　　　１４部
　光開始剤（チバガイギー社製「イルガキュアー９０７」）　　　　　　４部
　増感剤（保土ヶ谷化学社製「ＥＡＢ−Ｆ」）　　　　　　　　　　　　２部
　シクロヘキサノン　　　　　　　　　　　　　　　　　　　　　　２５７部。
　【００９５】
　＜赤色レジスト材＞
　赤色顔料：Ｃ．Ｉ．Ｐｉｇｍｅｎｔ　Ｒｅｄ２５４（チバガイギー社製「イルガフォーレッド　Ｂ−ＣＦ」）
　　　　　　　　　　　　　　　　　　　　　　　　　　　　　　　　１８部
　赤色顔料：Ｃ．Ｉ．Ｐｉｇｍｅｎｔ　Ｒｅｄ１７７（チバガイギー社製「クロモフタールレッド　Ａ２Ｂ」）
　　　　　　　　　　　　　　　　　　　　　　　　　　　　　　　　　２部
　アクリルワニス　　　　　　　　　　　　　　　　　　　　　　　１０８部
　トリメチロールプロパントリアクリレート（新中村化学社製「ＮＫエステルＡＴＭＰＴ」）
　　　　　　　　　　　　　　　　　　　　　　　　　　　　　　　　１３部
　光開始剤（チバガイギー社製「イルガキュアー９０７」）　　　　　　３部
　増感剤（保土ヶ谷化学社製「ＥＡＢ−Ｆ」）　　　　　　　　　　　　１部
　シクロヘキサノン　　　　　　　　　　　　　　　　　　　　　　２５３部。
　【００９６】
　上記着色レジスト材をガラス基板の一方の表面上にスピンコーターを用いて塗布し、７０℃、２０分熱風オーブンで乾燥した後、幅１００μｍのストライプ状の開口部を有するフォトマスクを介して紫外線露光し、５％炭酸ナトリウム水溶液で未露光部を洗い流し、２３０℃、３０分熱風オーブンでベークして、それぞれ１００μｍ幅のストライプ状のカラーフィルタを作製した。なお、この際、カラーフィルタの色度がＥＢＵ規格にできるだけ近くなるように膜厚を設定した。
　【００９７】
　次に、得られたカラーフィルタ上に透明ＩＴＯ電極層を形成し、その上にポリイミド配向層を形成した。このガラス基板の他方の表面に偏光板を形成した。他方、別の（第２の）ガラス基板の一方の表面にＴＦＴアレーおよび画素電極を形成し、この第２の基板の他方の表面に偏光板を形成した。
　【００９８】
　こうして準備された２つのガラス基板を電極層同士が対面するよう対向させ、スペーサビーズを用いて両基板の間隔を一定に保ちながら位置合わせし、液晶組成物注入用開口部を残すように周囲を封止剤で封止した。開口部から液晶組成物を注入し、開口部を封止した。このようにして作製したカラー液晶ディスプレー装置を前記各バックライトユニットと組み合わせてカラー液晶パネルを得た。このパネル上に表示された色特性を測定したところ、下記表１に示す結果を得た。この表１において、Ｙは、表示色の明度を示す。一般に、カラーフィルタは、再現色域、明度が高いほど、色特性が良好である。通常、カラーフィルタは、膜厚を厚くすると色濃度が高くなる結果、再現色域が広がるとともに、明度が低下する。すなわち、同じ再現色域であれば、Ｙ値が大きいほど、色特性が良好なカラーフィルタとなる。
　【００９９】
　【表１】
　【０１００】
　【発明の効果】
　以上述べたように、本発明により、ＥＢＵ規格の色特性を具備し、膜厚が２．５μｍ以下の青のカラーフィルタが形成できるようになり、その結果色度特性においてＥＢＵ規格を満足させるカラー液晶ディスプレーが提供される。
【図面の簡単な説明】
　【図１】
　本発明のカラーフィルタを適用したカラー液晶ディスプレー装置の概略断面図。
　【図２】
　図１に示すカラー液晶ディスプレー装置に使用されるバックライトユニットを示す斜視図。
　【図３】
　バックライト１の発光スペクトルを示すグラフ。
　【図４】
　バックライト２の発光スペクトルを示すグラフ。
　【図５】
　バックライト３の発光スペクトルを示すグラフ。
　【符号の説明】
　１０…カラー液晶ディスプレー装置
　１１，２１…透明基板
　１２…ＴＦＴアレー
　１３，２３…透明電極
　１４，２４…配向層
　１５，２５…偏光板
　２２…カラーフィルタ
　３０…バックライトユニット
　３１…三波長ランプ
　３２…ランプリフレクタ
　３３…導光板
　３４…拡散板
　３５…反射板